СЛОИСТЫЕ МАТЕРИАЛЫ ИЗ ПЛЕНКИ НА ОСНОВЕ СВЕРХВЫСОКОМОЛЕКУЛЯРНОГО ПОЛИЭТИЛЕНА

1. Слоистый материал, содержащий основную часть из множества помещенных поверх друг друга слоев однонаправленной ленты из множества сформованных из геля волокон сверхвысокомолекулярного полиэтилена, при этом слоистый материал содержит не более 5% по весу смолы.
2. Слоистый материал по п. 1, в котором соотношение выраженного в метрах в секунду показателя V50 стойкости слоистого материала и выраженного в грамм-сила/денье показателя прочности на растяжение исходной ленты составляет более 17 при поражении опытного образца с поверхностной плотностью 1 фунт на кв. фут осколочным имитатором весом 17 гран, при этом показатель V50 стойкости превышает 606 метров в секунду.
3. Слоистый материал по п. 1, дополнительно включающий нанесение смолы по меньшей мере на одну сторону ленты до помещения поверх друг друга множества слоев ленты и воздействие теплом и давлением в течение определенного времени с целью упрочнения множества слоев ленты и получения слоистого материала, при этом смола способствует упрочнению множества слоев ленты.
4. Слоистый материал по п. 1, в котором непосредственно сплавляют друг с другом по меньшей мере два соседних слоя из множества помещенных поверх друг друга слоев без использования между ними смолы.
5. Слоистый материал по п. 1, в котором лента из сформованных из геля волокон сверхвысокомолекулярного полиэтилена преимущественно не содержит или не содержит смолы.
6. Слоистый материал по п. 1, в котором множество помещенных поверх друг друга слоев ленты спрессовывают друг с другом горячим способом с целью упрочнения, при этом в процессе горячего прессования слои подвергают воздействию температуры более 137°C во время упрочнения.
7. Слоистый материал по п. 1, в котором по меньшей мере некоторые из множества помещенных поверх друг друга слоев расположены под углом друг к другу.
8. Слоистый материал по п. 1, в котором предел текучести опытного образца шириной приблизительно 12,7 мм, глубиной приблизительно 7,88 мм и с промежутком между опорами приблизительно 12,19 см при испытании на трехточечный изгиб согласно ASTM D790 составляет более 55 МПа.
9. Слоистый материал по п. 1, в котором слоистый материал обладает более высоким пределом прочности при высоких температурах, чем сравнимый слоистый материал, содержащий смолу количестве более 5% по весу.
10. Способ изготовления слоистого материала по п. 1, включающий:
помещение поверх друг друга слоев однонаправленной ленты из множества сформованных из геля волокон сверхвысокомолекулярного полиэтилена,
воздействие теплом и давлением в течение определенного времени с целью упрочнения множества слоев ленты и получения слоистого материала,
при этом слоистый материал содержит не более 5% по весу смолы.
11. Способ по п. 10, в котором соотношение выраженного в метрах в секунду показателя V50 стойкости слоистого материала и выраженного в грамм-сила/денье показателя прочности на растяжение исходной ленты составляет более 17 при поражении опытного образца с поверхностной плотностью 1 фунт на кв. фут осколочным имитатором весом 17 гран, при этом показатель V50 стойкости превышает 606 метров в секунду.
12. Способ по п. 10, дополнительно включающий нанесение смолы по меньшей мере на одну сторону ленты до помещения поверх друг друга множества слоев ленты и воздействие теплом и давлением в течение определенного времени с целью упрочнения множества слоев ленты и получения слоистого материала, при этом смола способствует упрочнению множества слоев ленты.
13. Способ по п. 10, в котором непосредственно сплавляют друг с другом по меньшей мере два соседних слоя из множества помещенных поверх друг друга слоев без использования между ними смолы.
14. Способ по п. 10, в котором лента из сформованных из геля волокон сверхвысокомолекулярного полиэтилена преимущественно не содержит или не содержит смолы.
15. Способ по п. 10, в котором множество помещенных поверх друг друга слоев ленты спрессовывают друг с другом горячим способом с целью упрочнения, при этом в процессе горячего прессования слои подвергают воздействию температуры более 137°C во время упрочнения.
16. Способ по п. 10, в котором по меньшей мере некоторые из множества помещенных поверх друг друга слоев расположены под углом друг к другу.
17. Способ по п. 10, в котором предел текучести опытного образца шириной приблизительно 12,7 мм, глубиной приблизительно 7,88 мм и с промежутком между опорами приблизительно 12,19 см при испытании на трехточечный изгиб согласно ASTM D790 составляет более 55 МПа.
18. Способ по п. 10, в котором слоистый материал обладает более высоким пределом прочности при высоких температурах, чем сравнимый слоистый материал, содержащий смолу в количестве более 5% по весу.